(57)【特許請求の範囲】
【請求項１】
0.1重量％水溶液の表面張力が45mN/m以上72mN/m以下である分散剤と0.1重量％水溶液の表面張力が20mN/m以上45mN/m未満である浸透剤とシリコーン系消泡剤とを含有し、分散剤と浸透剤の重量比が、分散剤100に対して浸透剤0.5〜33であり、浸透剤としてアルキルベンゼンスルホン酸塩、アルキル硫酸エステル塩、ポリオキシアルキレンアルキル硫酸エステル塩、ジアルキルスルホコハク酸塩、ポリオキシアルキレンアルキルエーテルの少なくともいずれかを含む、舗装体用洗浄剤。
【請求項２】
分散剤0.01〜5重量％と、浸透剤0.001〜5重量％と、消泡剤0.0001〜1重量％と、水とを含有する請求項1記載の舗装体用洗浄剤。
【請求項３】
分散剤30〜99重量％と、浸透剤0.1〜10重量％と、消泡剤0.01〜15重量％とを含有する請求項1記載の舗装体用洗浄剤。
【請求項４】
分散剤としてカルボン酸重合体又はその塩、ナフタレンスルホン酸塩ホルムアルデヒド縮合物、メラミンスルホン酸塩ホルムアルデヒド縮合物、リグニンスルホン酸塩、トリポリリン酸塩、ヘキサメタリン酸塩の少なくともいずれかを含む請求項１〜３の何れか１項記載の舗装体用洗浄剤。
【請求項５】
空隙に異物が混入して透水性又は排水性が低下した舗装体に、98〜4900kPaの水圧で水を噴射して、異物を除去する舗装体の洗浄方法であって、異物が混入した舗装体に請求項１〜４の何れか１項記載の洗浄剤を適用する工程を有する洗浄方法。
【発明の詳細な説明】
【０００１】
【発明の属する技術分野】
本発明は、空隙率10〜30体積％を有する、いわゆる排水性舗装又は透水性舗装の舗装体の空隙につまった“土砂”“ちり”“ほこり”を取り除き、本来の排水性又は透水性機能を回復させる目的で使用される舗装体の洗浄剤に関する。
【０００２】
【従来の技術及び発明が解決しようとする課題】
排水性及び透水性舗装体は、天然砕石、セラミック等の開粒度骨材にバインダーとして改質アスファルト又は合成樹脂等を混合して熱硬化させた空隙率10〜30体積％の多孔性構造を有しており、舗装表面に滞留する水を排除することが出来る。例えば、道路に滞留した水が、水はね及びハイドロプレーン現象によるタイヤの滑りを引き起こすので、排水性及び透水性舗装体は雨天等の車両走行の安全性を向上させる。また、車両により発生する音を吸収し、交通騒音を低減させる効果もある。しかしながら、排水性及び透水性舗装体は、長期間の使用により舗装体の空隙部に粉塵、土砂等が侵入して目詰まりし、雨水の浸透排水作用や騒音低減効果が著しく低下する。従って、排水性及び透水性の機能回復技術が当業界の開発課題の一つとなっている。
【０００３】
排水性舗装や透水性舗装の舗装体の機能を回復する方法として、高圧水による目詰まり物質の洗浄、圧縮空気による目詰まり物質の除去、バキュームによる目詰まり物質の吸引等がある。
【０００４】
特開平8-27754号には高圧水による目詰まり物質の洗浄において界面活性剤水溶液を使用する手法が開示されているが、高圧で水が路面に噴出されるので界面活性剤の発泡特性により多量の粗大泡が舗装体表面に発生する場合がある。この場合、界面活性剤水溶液が効率的に舗装体内部まで浸透せず目詰まり物質を十分に分散させることが出来ないことや、“土砂”“ちり”“ほこり”等の間に粗大泡を巻き込み、逆に目詰まり物質の流動性が低下し、効率的な洗浄が出来ないこと、が起こることがある。さらに又、バキュームにより洗浄水を回収する場合、多量の粗大泡のために回収効率が悪い場合もあり、より効率的な洗浄手法が強く要望されている。
【０００５】
【課題を解決するための手段】
本発明者らは、“土砂”“ちり”“ほこり”等の目詰まり物質に有効な分散剤と、洗浄水と目詰まり物質との濡れ（浸透）性を高める浸透剤とを併用することにより、短時間で目詰まり物質を分散出来、更には消泡剤を添加することで洗浄、回収をより効率的に行うことが出来ることを見い出した。
【０００６】
即ち、本発明は、0.1重量％水溶液の表面張力が45mN/m以上72mN/m以下である分散剤と0.1重量％水溶液の表面張力が20mN/m以上45mN/m未満である浸透剤と消泡剤とを含有する舗装体用洗浄剤に関する。この空隙率は、舗装体の目詰まり前の値である。
【０００７】
また、本発明は、空隙に異物が混入して透水性又は排水性が低下した舗装体に、98〜4900kPa（１〜50kgf/cm2）、好ましくは490〜980kPa（５〜10kgf/cm2）の水圧で水を噴射し、異物を除去する舗装体の洗浄方法において、異物が混入した舗装体に上記本発明の洗浄剤を適用する工程を有する洗浄方法に関する。
【０００８】
【発明の実施の形態】
目詰まりを起こした舗装体に、例えば、98〜4900kPa（１〜50kgf/cm2）の水圧の水を噴射して目詰まり物質を除去するに際し、本発明のように、特定表面張力の分散剤と特定表面張力の浸透剤と消泡剤とを含有する洗浄剤水溶液を使用することにより、分散剤の浸透が促進され、洗浄水の舗装体の細間隙部への浸透が容易となり、目詰まり物質の付着を弱め、洗浄水中に分散されて再び舗装体に付着する事を防止出来る。更には消泡剤の併用により、目詰まり物質の分散流動性を阻害する多量の粗大泡を消去し、残存する微細泡の流動性により分散された目詰まり物質を舗装体内から外部へ容易に移動放出する事が可能である。
【０００９】
尚、舗装体の目詰まり物質の洗浄において、より効率よく洗浄する方法として１種以上の洗浄方法を併用しても問題はない。例えば、高圧水と振動を同時に作用しても問題ない。又、高圧水による洗浄後、バキュームにより回収洗浄すればさらに効果は高くなる。
【００１０】
本発明の洗浄剤の使用方法としては、分散剤、浸透剤、消泡剤の各々を直接舗装体表面に散布し、その後高圧水による洗浄を行っても良く、予め分散剤と浸透剤と消泡剤とを洗浄剤として調製しておき、直接舗装体表面に散布し、その後高圧水で洗浄しても良い。又、分散剤と浸透剤と消泡剤とを洗浄剤水溶液として調製しておき、その水溶液を高圧水とし直接洗浄しても良い。
【００１１】
分散剤、浸透剤、消泡剤が水溶液中に共存すると分散剤の目詰まり物質への浸透が促進され分散性の効果が大きいことから、本発明では、分散剤と浸透剤及び消泡剤とを含有した洗浄剤水溶液を高圧水として用いる事が好ましい。
【００１２】
又、洗浄後にバキューム等により目詰まり物質を含む洗浄剤水溶液を回収し、ろ過により目詰まり物質を除去した洗浄剤水溶液を再使用することも可能である。
【００１３】
本発明の洗浄剤は、分散剤0.01〜5重量％と、浸透剤0.001〜5重量％と、消泡剤0.0001〜1重量％と、水とを含む水溶液が洗浄時に希釈が必要ない点で好ましく、更に好ましくは、分散剤0.05〜2重量％と、浸透剤0.01〜1重量％と、消泡剤0.001〜0.5重量％と、水とを含む水溶液である。
【００１４】
また、本発明の洗浄剤は、分散剤30〜99重量％、更に35〜80重量％と、浸透剤0.1〜10重量％、更に0.3〜5重量％と、消泡剤0.01〜15重量％、更に0.1〜5重量％とを含有することができ、保管スペースや輸送効率の点で好ましい。洗浄時に水で希釈することにより、分散剤と浸透剤と消泡剤の好ましい比率と濃度が得られる。この場合、形態は液体でも固体でも何れでもよい。
【００１５】
また、分散剤と浸透剤の重量比は、目詰まり物質の分散の観点から、分散剤100に対して浸透剤0.5〜10、更に1〜5が好ましく、分散剤と消泡剤の重量比は、泡量の観点から、浸透剤100に対して分散剤0.05〜10、更に0.1〜5が好ましい。更に、浸透剤と消泡剤の重量比は、分散と泡立ちの観点から、浸透剤100に対して消泡剤0.5〜2000、更に2〜500が好ましい。
【００１６】
本発明に用いる分散剤としては、アニオン系、カチオン系、ノニオン系、両性系の何れの分散剤であっても特に限定することなく用いることが出来る。洗浄力の観点から、アニオン系分散剤が好ましい。
【００１７】
アニオン系分散剤としては、カルボン酸重合体又はその塩、ナフタレンスルホン酸塩ホルムアルデヒド縮合物、メラミンスルホン酸塩ホルムアルデヒド縮合物、リグニンスルホン酸塩、トリポリリン酸塩、ヘキサメタリン酸塩等が好ましい。特に好ましくは、ポリアクリル酸塩、アクリル酸−無水マレイン酸共重合体塩、イソブチレン−無水マレイン酸共重合体塩等の重量平均分子量3000〜20000のカルボン酸系重合体又はその塩である。これらの塩はナトリウム塩が好ましい。
【００１８】
カチオン系分散剤としては、アルキル（炭素数は12〜20が好ましい）トリメチルアンモニウム塩、ジアルキル（炭素数は10〜18が好ましい）ジメチルアンモニウム塩等が好ましく、これらの対イオンは塩素イオンが好ましい。ノニオン系分散剤としては、ポリオキシアルキレン（炭素数は２が好ましく、平均付加モル数は20〜150が好ましい）アルキル（炭素数は16〜20が好ましい）エーテルが、両性系分散剤としては、アルキル（炭素数は14〜18が好ましい）ベタインが好ましい。
【００１９】
また、本発明に用いる分散剤は、0.1重量％水溶液の表面張力が45mN/m以上72mN/m以下、好ましくは52mN/m以上70mN/m以下である。ここで、表面張力は、25℃デュヌイ法での測定値である（以下同様）。上記分散剤の構造は、この表面張力を満たすように選択される。
【００２０】
分散剤の使用量は特に限定されないが、高圧水として使用する洗浄液水中0.01〜5重量％の濃度で用いるのが好ましく、0.05〜2重量％がより好ましい。
【００２１】
本発明に用いる浸透剤としては、アニオン系、カチオン系、ノニオン系、両性系の何れの浸透剤であっても特に限定することなく用いることが出来る。
【００２２】
アニオン系浸透剤としては、アルキル（炭素数は６〜14が好ましい）ベンゼンスルホン酸塩、アルキル（炭素数は６〜14が好ましい）硫酸エステル塩、ポリオキシアルキレン（炭素数２が好ましく、平均付加モル数は２〜20が好ましい）アルキル（炭素数は６〜14が好ましい）硫酸エステル塩、ジアルキル（炭素数は６〜14が好ましい）スルホコハク酸塩が好ましく、これらの塩は特にナトリウム塩が好ましい。カチオン系浸透剤としては、アルキル（炭素数は６〜10が好ましい）トリメチルアンモニウム塩、ジアルキル（炭素数は６〜８が好ましい）ジメチルアンモニウム塩等が好ましく、これらの対イオンは塩素イオンが好ましい。ノニオン系浸透剤としては、ポリオキシアルキレン（炭素数は２が好ましく、平均付加モル数は５〜100が好ましい）アルキル（炭素数は12〜18が好ましい）エーテルが好ましい。両性系浸透剤としては、アルキル（炭素数は８〜12が好ましい）ベタインが好ましい。
【００２３】
また、本発明に用いる浸透剤は、0.1重量％水溶液の表面張力が20mN/m以上45mN/m未満、好ましくは25mN/m以上43mN/m以下、より好ましくは30mN/m以上42mN/m以下である。上記浸透剤の構造は、この表面張力を満たすように選択される。
【００２４】
さらに、異種イオンの共存系（カチオン系とアニオン系）では、コンプレックスを形成するので、分散剤との配合性の観点から、例えば分散剤がアニオン系である場合、浸透剤は、アニオン系分散剤と同イオン性のアニオン系又はノニオン系が好ましい。
【００２５】
浸透剤の使用量は特に限定されないが、高圧水として使用する洗浄液水中0.001〜5重量％の濃度で用いるのが好ましく、0.01〜1重量％がより好ましい。
【００２６】
本発明に用いる消泡剤としては、シリコーン系、低級（好ましくは炭素数１〜８）アルコール系、有機極性化合物系（カルボン酸、カルボン酸エステル、リン酸エステル、金属石鹸）、鉱物油系等の各種消泡剤を限定することなく用いることが出来、例えば、ジメチルポリシロキサン主骨格及びその有機変性シリコーン、メタノール、オクチルアルコール、オレイン酸、グリセリンモノラウレート、トリブチルホスフェート、ステアリン酸カルシウム、ポリアルキレングリコール誘導体等が挙げられる。特に非水溶性の消泡剤が好ましく、これらの中では特にシリコーン系の無機微粉末コンパウンド系が最適である。
【００２７】
消泡剤の添加量としては、高圧水として使用する洗浄液水中に対して0.0001〜1重量％の濃度で用いるのが好ましく、0.001〜0.5重量％がより好ましい。
【００２８】
本発明においては、分散剤、浸透剤及び消泡剤と共に、必要に応じて、公知の添加剤を添加しても良い。添加剤としては、水溶性高分子、無機及び有機ビルダー、有機キレート剤、多価アルコール類、発泡剤、起泡剤、還元剤、無機酸、有機酸、石油系溶剤、鉱物油、有機溶剤等が挙げられ、これらを１種以上併用添加してもよい。
【００２９】
本発明の洗浄剤は、５℃〜80℃の水又は温水に分散剤、浸透剤を添加し、プロペラ羽根の攪拌機を用いて混合溶解し、次に消泡剤を添加混合して調製するのが好ましいが、分散剤、浸透剤、消泡剤の添加順序は限定されるものではない。また、分散剤、浸透剤、消泡剤を予め混合し、一液化したものあるいはそれに水、有機溶媒等を加えて濃厚溶液としたものを水又は温水に溶解して調製しても良い。
【００３０】
【実施例】
〔排水性舗装用アスファルト混合物の準備〕
透水機能回復の効果を明らかにするために、模擬的にマーシャル試験突き固め装置より作製された排水性舗装用アスファルト混合物を使用した。排水性舗装用アスファルト混合物は、マーシャル試験突き固め装置を使用し、両面50回突き固めにて１回の試験について３個作製し、データは３回測定の平均値とした。排水性舗装用アスファルト混合物はアスファルト舗装要綱((財）日本道路協会発刊）に示されているものであり、表１の材料を使用した。
【００３１】
【表１】
0003998967.tif 000002
【００３２】
〔目詰まりを起こした排水性舗装用アスファルト混合物の準備〕
上記マーシャル試験突き固め装置より作製された排水性舗装用アスファルト混合物に人工的に粘質土／粘土を用いて目詰まりを発生させた。
【００３３】
〔透水試験方法〕
舗装試験法便覧((社）日本道路協力発刊）透水性アスファルト混合物の透水試験方法に従い透水係数を測定した。
【００３４】
〔洗浄手順と透水試験手順〕
1.目詰まり前の排水性舗装用アスファルト混合物の透水係数を測定する（透水係数(A)とする）。
2.目詰まりを起こした排水性舗装用アスファルト混合物を準備し、透水係数を測定する（透水係数(B)とする）。
3.目詰まりを起こした排水性舗装用アスファルト混合物に表２、３に示す洗浄剤水溶液を980kPa（10kgf/cm2）の水圧で距離20cmの所から30秒間混合物面に均一に直接噴射して洗浄を行った。引続き、乾湿両用掃除機（日立製CV-97 WD）のノズルを直接混合物面に密着させて１分間の吸引による洗浄を行った。
4.洗浄後の排水性舗装用アスファルト混合物の透水係数を測定する（透水係数(C)とする）。
5.透水機能の回復率（％）の算出を行う。以下の式に従い、回復率（％）を算出した。
【００３５】
【数１】
0003998967.tif 000003
【００３６】
また、洗浄剤水溶液を混合物面に直接噴射した際の発泡性を肉眼で観察し、効率的な洗浄状況を判断した。
○：粗大泡がなく、混合物内部への濡れ浸透性良好。
△：粗大泡が少ないが、混合物表面で水をはじき、濡れ浸透性が悪い。
×：発泡性多大で、洗浄噴射及び、回収吸引の操作に難あり。
【００３７】
【表２】
0003998967.tif 000004
【００３８】
【表３】
0003998967.tif 000005
【００３９】
（注）
＊１  ポリアクリル酸ナトリウム：重量平均分子量4000
＊２  シリコーン系消泡剤：アンチホームE20（花王（株）製）
＊３  ポリアクリル酸ナトリウム：重量平均分子量15000
＊４  アクリル酸−無水マレイン酸共重合物のナトリウム塩：重量平均分子量5000、アクリル酸／無水マレイン酸＝60／40（モル比）
＊５  イソブチレン−無水マレイン酸共重合物のナトリウム塩：重量平均分子量6000、イソブチレン／無水マレイン酸＝50／50（モル比）
＊６  ナフタレンスルホン酸ホルムアルデヒド縮合物のナトリウム塩：マイティ150（花王（株）製）
なお、表面張力は、各成分の0.1重量％水溶液の25℃デュヌイ法での測定値である。
【００４０】
【発明の効果】
本発明の洗浄剤を舗装体の排水性又は透水性機能を回復させる洗浄、特に高圧水による洗浄に用いることで、舗装体の透水機能が高くなり、効率化が期待出来る。